(57)【特許請求の範囲】
【請求項１】
少なくともハードコート層を有する光学基材上に形成された有機系の反射防止層と、前記有機系の反射防止層の表面に形成された防汚層とを有する光学製品の製造方法であって、
前記有機系の反射防止層の表面に前記防汚層を形成するための組成物を塗布する防汚層
塗布工程と、
前記防汚層塗布工程の後、相対湿度２０％以下の環境で、温度８０℃〜１５０℃で前記防汚層を形成するための組成物が塗布された前記光学基材を加熱するプレアニール工程と、
前記プレアニール工程の後に、前記防汚層を形成するための組成物が塗布された前記光学基材を、相対湿度４０％〜９５％の環境で、温度８０℃〜１５０℃で１０分〜２時間加熱する第１のアニール工程と
前記第１のアニール工程の後に、前記第１のアニール工程においてアニール処理が施された前記光学基材を、前記第１のアニール工程よりも相対湿度が低く、相対湿度５％〜３
０％の環境で、温度９０℃〜１２０℃で２０分〜２時間加熱する第２のアニール工程と
を含み、
前記防汚層を形成するための組成物は、下記一般式（Ａ）で表されるフッ素シラン化合物と、含フッ素有機化合物から成る溶剤と、を含む、
光学製品の製造方法。
【化１】
0004839983.tif 000004
ただし、式中、Ｒｆ１は、パーフルオロアルキル基を表す。Ｚは、フッ素またはトリフルオロメチル基を表す。ａ、ｂ、ｃ、ｄ、ｅは、それぞれ独立して、０または１以上の整数を表し、ａ＋ｂ＋ｃ＋ｄ＋ｅは、少なくとも１以上であり、ａ、ｂ、ｃ、ｄ、ｅで括られた各繰り返し単位の存在順序は、式中において限定されない。Ｙは、水素または炭素数１〜４のアルキル基を表す。Ｘ１は、水素、臭素またはヨウ素を表す。Ｒ１は、水酸基または加水分解可能な置換基を表す。Ｒ２は、水素または１価の炭化水素基を表す。ｕは、０、１または２を表す。ｖは１、２または３を表す。ｗは、１以上の整数を表す。
【請求項２】
少なくともハードコート層を有する光学基材上に形成された有機系の反射防止層と、前記有機系の反射防止層の表面に形成された防汚層とを有する光学製品の製造方法であって、
前記有機系の反射防止層の表面に前記防汚層を形成するための組成物を塗布する防汚層
塗布工程と、
前記防汚層塗布工程の後、相対湿度２０％以下の環境で、温度８０℃〜１５０℃で前記防汚層を形成するための組成物が塗布された前記光学基材を加熱するプレアニール工程と、
前記プレアニール工程の後に、前記防汚層を形成するための組成物が塗布された前記光学基材を、相対湿度４０％〜９５％の環境で、温度８０℃〜１５０℃で１０分〜２時間加熱する第１のアニール工程と
前記第１のアニール工程の後に、前記第１のアニール工程においてアニール処理が施された前記光学基材を、前記第１のアニール工程よりも相対湿度が低く、相対湿度５％〜３０％の環境で、温度９０℃〜１２０℃で２０分〜２時間加熱する第２のアニール工程と
を含み、
前記防汚層を形成するための組成物は、下記一般式（Ｂ）で表されるパーフルオロポリアルキレンエーテル変性シランの加水分解縮合物と、含フッ素有機化合物から成る溶剤と、を含む、
光学製品の製造方法。
【化２】
0004839983.tif 000005
ただし、式中、Ｒｆ２は、式：−（ＣｋＦ２ｋ）Ｏ−（前記式中、ｋは１〜６の整数である）で表される単位を含み、分岐を有しない直鎖状のパーフルオロポリアルキレンエーテル構造を有する２価の基であり、Ｒ３は独立に炭素原子数１〜８の一価炭化水素基であり、Ｘ２は独立に加水分解性基またはハロゲンであり、ｓは独立に０〜２の整数であり、ｔは独立に１〜５の整数であり、ｈおよびｉは独立に２または３である。
【請求項３】
請求項１または請求項２において、前記第１のアニール工程では、前記防汚層を形成するための組成物が塗布された前記光学基材を、相対湿度４０％〜９５％の環境で、温度８０℃〜１２０℃で１０分〜２時間加熱する、
光学製品の製造方法。
【請求項４】
請求項１乃至請求項３のいずれか1項において、前記プレアニール工程では、相対湿度２０％以下の環境で、温度８０℃〜１２０℃で前記防汚層を形成するための組成物が塗布された前記光学基材を加熱する、
光学製品の製造方法。
【請求項５】
請求項１乃至請求項４のいずれか1項において、前記有機系の反射防止層は、下記一般式（Ｃ）で表される成分と、下記（Ｄ）の成分とを含有する組成物から形成される、
光学製品の製造方法。
（Ｃ）一般式：Ｒ４ｐＲ５ｑＳｉＸ３４−ｑ−ｐで表される有機ケイ素化合物
ただし、式中、Ｒ４は重合可能な反応基を有する有機基、Ｒ５は炭素数１〜６の炭化水
素基、Ｘ３は加水分解性基であり、ｐおよびｑは、少なくとも一方は１であり、他方は０
または１である。
（Ｄ）シリカ系微粒子。
【発明の詳細な説明】
【技術分野】
【０００１】
本発明は、眼鏡レンズに用いられるプラスチックレンズなどの光学製品の製造方法に関するものである。
【背景技術】
【０００２】
眼鏡レンズなどに用いられる光学製品は、反射を抑制するための反射防止層と、その表面に形成された防汚層とを備えている。防汚層は、ユーザが眼鏡レンズなどを使用する際に、手垢、指紋、汗、化粧品等が光学製品の表面に付着し難くしたり、汚れを取り易くするためのものである。
【０００３】
特許文献１には、十分な汚染防止作用を有し、耐候性を持った基材の表面処理組成物として、特定の式で表される含フッ素シラン化合物と、含フッ素有機化合物から成る溶剤と、含フッ素有機化合物から成る溶剤と相溶性を備え、含フッ素有機化合物から成る溶剤を除く有機化合物から成る溶剤とを含む表面処理組成物が開示されている。
【０００４】
特許文献２には、防汚剤として、手垢、指紋等の汚染物質が付着し難く、汚染物質が付着しても容易にふき取り除去することができ、しかも表面のすべり性が良好で傷つき難く、かつ、耐久性の良いレンズを提供できるものが開示されている。この防汚剤は、特定の式で表されるパーフルオロポリアルキレンエーテル変性シランの加水分解縮合物を含んでいる。
【０００５】
特許文献３には、無機系の反射防止層を有する眼鏡用プラスチックレンズにプラズマ処理を施して、含フッ素シラン化合物を希釈してディッピングにより防汚層を形成することが開示されている。さらに、防汚層を備えたプラスチックレンズを、その後、６０℃、相対湿度９０％または６０％の恒温恒湿槽に投入した例と、恒温恒湿槽に入れずに放置した例が示されているが、有意な差は観測されていない。
【特許文献１】特開平９−２６３７２８号公報
【特許文献２】特開２００４−１４５２８３号公報
【特許文献３】特開２００５−１１５２７８号公報
【発明の開示】
【発明が解決しようとする課題】
【０００６】
眼鏡レンズの防汚層を形成するための組成物としても、上記のように、撥水性を備えたフッ素系の組成物を用いることができる。そして、加湿条件下でアニールすることにより、布による拭き耐久試験後の接触角の低下が少なく、試験後のインクの拭き取り性や外観も確保でき、また、耐久性の高い防汚層を形成できる。プラスチック製の眼鏡レンズにおいては、さらに拭き耐久性が良く、また、耐久性がさらに高い防汚層を備えたレンズが要望されている。
【課題を解決するための手段】
【０００７】
本発明の一形態は、少なくともハードコート層を有する光学基材上に形成された有機系の反射防止層と、前記反射防止層の表面に形成された防汚層とを有する光学製品の製造方法であり、有機系の反射防止層の表面に防汚層を形成するための組成物を塗布する防汚層塗布工程と、防汚層塗布工程の後、防汚層を形成するための組成物が塗布された光学基材を相対湿度４０％〜９５％の環境で温度８０℃〜１５０℃で１０分〜２時間加熱する第１のアニール工程と前記第１のアニール工程の後に、前記第１のアニール工程においてアニール処理が施された前記光学基材を、前記第１のアニール工程よりも相対湿度が低く、相対湿度５％〜３０％の環境で、温度９０℃〜１２０℃で２０分〜２時間加熱する第２のアニール工程とを有する。
【０００８】
含フッ素シラン系の化合物を含む組成物などにより形成された防汚層は、撥水性がある。このため、防汚層を形成するための組成物は、第１のアニール段階で加水分解させ、下層に存在する有機系の反射防止層の表面と反応させ、または防汚層自体の化合物同士の反応を十分に進行させることが好ましく、このようにすることで、層同士の密着性および耐久性が向上すると考えられる。したがって、第１のアニール段階では、十分な温度と、十分な水分とを供給することが望ましい。しかしながら、防汚層の下地層となる反射防止層は、通常、無機の多層で構成され、耐熱性がそれほど高くなく、高温、例えば８０℃以上に加熱されると比較的容易にクラックが発生する。
【０００９】
これに対し、有機ケイ素化合物を含む組成物などにより形成された反射防止層は、耐熱性が高く、高温、例えば８０℃以上であってもクラックは発生し難い。したがって、有機系の反射防止層に重ねて、防汚層の組成物を塗布することにより、その後のアニール温度（第１のアニール工程および後述する第２のアニール工程における温度）を８０℃以上まで上げることができる。このため、第１のアニール工程においては、加水分解や、脱水縮合などの縮合を進行させることが可能となり、さらに耐久性の高い防汚層を形成できる。
【００１０】
第１のアニール工程における温度を上昇させることにより、相対湿度が一定でも蒸気圧が高くなるので、大量の水分のある環境で、第１のアニールを行うことができる。このため、さらに、加水分解、縮合を進行させることができる。あるいは、絶対湿度が同一であれば、温度の上昇と共に蒸気圧が高くなるので、防汚層の表面における結露の発生を未然に防止することができる。防汚層の表面に結露が発生すると、加水分解の進行にもばらつきが発生する。この場合、防汚層の状況あるいは強度が位置によって変動し、拭き耐久性および耐久性が低下する。この点でも、防汚層を有機系の反射防止層と組み合わせて、さらに、第１のアニール工程における温度を高くすることにより、いっそう耐久性の高い防汚層を形成でき、汚れ難く、汚れが取りやすく、また、その効果が長持ちする光学製品を製造できる。
第１のアニール工程の後に、第１のアニール工程においてアニール処理が施された光学基材を、第１のアニール工程よりも相対湿度が低く、相対湿度５％〜３０％の環境で、温度９０℃〜１２０℃で２０分〜２時間加熱する第２のアニール工程を設けることが望ましい。拭き耐久性が向上する場合があることが本願の発明者らの実験により判明した。
第２のアニール工程における温度が９０℃未満であると、耐擦傷性効果の向上は得られにくく、拭き耐久性の向上は期待しにくい。第２のアニール工程における温度が１２０℃を超えると、光学基材が黄変し易くなる。したがって、第２のアニール工程では、光学基材（第１のアニール工程においてアニール処理が施された光学基材）を温度９０℃〜１２０℃で加熱することが望ましい。
【００１１】
第１のアニール工程における温度は、撥水剤の加水分解、縮合を促進させるために高い方が良い。しかしながら、第１のアニール工程における温度が１５０℃を超えると塗膜にクラックが入り、光学基材が黄変し易くなる。第１のアニール工程では、光学基材（防汚層を形成するための組成物が塗布された光学基材）を温度８０℃〜１２０℃で加熱することがさらに望ましい。長時間の第１のアニールにより、ハードコート層や反射防止層などの塗膜にクラックが発生するのを抑制するには、アニール温度を１２０℃以下に収めることが望ましい。また、作業上、危険を回避する点からは、アニール温度はできる限り低温で行うことが望ましい。
【００１２】
さらに、第１のアニール工程における加熱時間は、１０分〜２時間が好ましい。加熱時間は、選択された加熱温度により選択される。具体的には、撥水剤の加水分解、縮合を促進させるためにアニール時間は長い方が良い。しかしながら、第１のアニール時間が２時間を超えると、塗膜にクラックが入り、光学基材（レンズ基材）が黄変し易くなる。したがって、１５０℃のような比較的高温で第１のアニール処理をする場合には、１０分程度の短時間でのアニールが好ましく、８０℃のような比較的低温で第１のアニール処理をする場合には、２時間程度でのアニールが好ましい。
【００１３】
第１のアニール工程における結露を防止するためには、第１のアニール工程の前に、相対湿度２０％以下の環境で、防汚層を形成するための組成物が塗布された光学基材を温度８０℃〜１５０℃で加熱するプレアニール工程を設けることが望ましい。光学基材（例えば、レンズ）をプレアニールせずに、高温多湿な環境へ移動すると、光学基材表面（防汚層を形成するための組成物が塗布された光学基材の表面）が露点以下となることで結露が生じる。また、プレアニール工程において、防汚層を形成するための組成物に有機溶剤が
含まれる場合、この有機溶剤を蒸散させることができる。第１のアニール工程において、それらの有機溶剤（溶媒）が蒸発すると、気化熱で光学基材（基盤）が冷却され、結露が発生しやすくなり、加水分解の進行にばらつきが生ずるおそれがあるが、プレアニール工程を設けることにより、結露の発生を防止できる。溶剤を揮発させるためには、プレアニール工程の温度は、高温で処理することが好ましい。また、プレアニール工程の温度は、第１のアニール工程の温度に近い方が好ましい。プレアニール工程の設定温度は、第１のアニール工程の設定温度より若干高いことがさらに好ましい。
【００１４】
プレアニール工程では、相対湿度２０％以下の環境で、温度８０℃〜１２０℃で防汚層を形成するための組成物が塗布された光学基材を加熱することがさらに望ましい。長時間のプレアニールにより、ハードコート層や反射防止層などの塗膜にクラックが発生するのを抑制するには、アニール温度を１２０℃以下に収めることが望ましい。
【００１７】
防汚層を形成するための組成物の一例は、下記一般式（Ａ）で表される含フッ素シラン化合物と、含フッ素有機化合物から成る溶剤とを含むものである。また、防汚層を形成するための組成物は、下記一般式（Ａ）で表される含フッ素シラン化合物と、含フッ素有機化合物から成る溶剤と、含フッ素有機化合物から成る溶剤と相溶性を備え、含フッ素有機化合物から成る溶剤を除く有機化合物から成る溶剤とを含むものであってもよい。
【００１８】
【化３】
0004839983.tif 000002
ただし、上記一般式（Ａ）中のＲｆ１は、パーフルオロアルキル基を表す。Ｚは、フッ素またはトリフルオロメチル基を表す。ａ、ｂ、ｃ、ｄ、ｅは、それぞれ独立して、０または１以上の整数を表し、ａ＋ｂ＋ｃ＋ｄ＋ｅは、少なくとも１以上であり、ａ、ｂ、ｃ、ｄ、ｅで括られた各繰り返し単位の存在順序は、式中において限定されない。Ｙは、水
素または炭素数１〜４のアルキル基を表す。Ｘ１は、水素、臭素またはヨウ素を表す。Ｒ１は、水酸基または加水分解可能な置換基を表す。Ｒ２は、水素または１価の炭化水素基を表す。ｕは、０、１または２を表す。ｖは１、２または３を表す。ｗは、１以上の整数を表す。
【００１９】
上記一般式（Ａ）で表される式中のＲｆ１としては、通常、有機含フッ素ポリマーを構成するパーフルオロアルキル基であれば、特に限定されず、例えば、炭素数１〜１６の直鎖状または分岐状のものを挙げることができる。好ましくは、ＣＦ3−、Ｃ2Ｆ5−、Ｃ3Ｆ7−である。
【００２０】
上記一般式（Ａ）中のａ、ｂ、ｃ、ｄ、ｅは、含フッ素シラン化合物の主骨格を構成するパーフルオロポリエーテル鎖の繰り返し単位数を表し、０または１以上の整数であり、ａ＋ｂ＋ｃ＋ｄ＋ｅが１以上であれば特に限定されないが、それぞれ独立して、０〜２００が好ましい。さらに、含フッ素シラン化合物の分子量を考慮すれば、より好ましくは、それぞれ独立して、０〜５０である。ａ＋ｂ＋ｃ＋ｄ＋ｅは、好ましくは、１〜１００である。
【００２１】
また、ａ、ｂ、ｃ、ｄ、ｅで括られた各繰り返し単位の存在順序は、一般式（Ａ）中においてはこの順に記載したが、通常のパーフルオロポリエーテル鎖の構成によって、これらの各繰り返し単位の結合順序は、この順に限定されるものではない。
【００２２】
上記一般式（Ａ）中のＹは、上記炭素数１〜４のアルキル基としては特に限定されず、例えば、メチル基、エチル基、プロピル基、ブチル基等を挙げることができ、直鎖状であっても分岐状であってもよい。Ｘ１が臭素またはヨウ素である場合には、上記一般式（Ａ）で表される含フッ素シラン化合物は、ラジカル反応性が高くなるので、化学結合により他の化合物と結合させるのには好都合である。
【００２３】
上記一般式（Ａ）中のｕは、パーフルオロポリエーテル鎖を構成する炭素とこれに結合するケイ素との間に存在するアルキレン基の炭素数を表し、０、１または２であるが、より好ましくは、０である。
【００２４】
上記一般式（Ａ）中のｖは、ケイ素に結合する置換基Ｒ１の結合数を表し、１、２または３である。置換基Ｒ1 が結合していない部分には、当該ケイ素にはＲ2が結合する。
【００２５】
上記Ｒ1が加水分解可能な置換基である場合、加水分解可能な置換基としては特に限定
されず、好ましいものとしては、例えば、ハロゲン、−ＯＲ１１、−ＯＣＯＲ１１、−ＯＣ（Ｒ１１）＝Ｃ（Ｒ１２）2、−ＯＮ＝Ｃ（Ｒ１１）2、−ＯＮ＝ＣＲ１３等を挙げることができる。ただし、Ｒ１１は、脂肪族炭化水素基または芳香族炭化水素基を表し、Ｒ１２は、水素または炭素数１〜４の脂肪族炭化水素基を表し、Ｒ１３は、炭素数３〜６の２価の脂肪族炭化水素基を表す。より好ましくは、塩素、−ＯＣＨ3 、−ＯＣ2 Ｈ5 である。
【００２６】
上記Ｒ2は、水素または１価の炭化水素基を表す。上記１価の炭化水素基としては特に
限定されず、好ましいものとしては、例えば、メチル基、エチル基、プロピル基、ブチル基等を挙げることができる。上記１価の炭化水素基は、直鎖状であっても分岐状であってもよい。
【００２７】
上記一般式（Ａ）中のｗは、１以上の整数を表し、特に上限はないが、１〜１０の整数であることが好ましい。上記一般式（Ａ）で表される含フッ素シラン化合物の分子量は、５×１０2 〜１×１０5 が好ましい。５×１０2 未満では、防汚性能に関する効果を発揮
し難く、１×１０5 を超えると加工性に乏しくなる。より好ましくは、１×１０3 〜１×１０4 である。
【００２８】
さらに、含フッ素有機化合物から成る溶剤としては特に限定されず、例えば、以下のようなものが挙げられる。パーフルオロヘキサン、パーフルオロメチルシクロヘキサン、パーフルオロ−１，３―ジメチルシクロヘキサン、ＨＣＦＣ２２５（ＣＦ3 ＣＦ2 ＣＨＣｌ2 とＣＣｌＦ2 ＣＦ2 ＣＨＣｌＦとの混合物）等。
【００２９】
また、含フッ素有機化合物から成る溶剤と相溶性を有する有機溶剤は、含フッ素有機化合物から成る溶剤と互いに相溶性があることが必要である。これらの間に相溶性がない場合、混合後に放置した際に相分離を起こす恐れがあるためである。
【００３０】
さらに、含フッ素有機化合物から成る溶剤と相溶性を有する有機溶剤は、特に限定されず、例えば、以下のようなものが挙げられる。アルコール類、ケトン類、エーテル類、エステル類、フッ素を除くハロゲン化炭化水素類、ハロゲン化炭化水素類以外の炭化水素類等。また、アルコール類としては特に限定されず、例えば、以下のようなものが挙げられる。炭素数１〜８の一価のアルコール、エチレングリコール、グリセリン等の多価アルコール等。なかでも、入手容易で含フッ素シラン化合物を溶解するのに好適であることから、炭素数１〜４の一価のアルコールが好ましく、より好ましくは、イソプロパノールである。また、ケトン類としては、特に限定されず、例えば、以下のようなものが挙げられる。アセトン、メチルエチルケトン、メチルイソブチルケトン、シクロヘキサノン等。エーテル類としては、特に限定されず、例えば、ジエチルエーテル、ジイソプロピルエーテル等を挙げることができる。エステル類としては、特に限定されず、例えば、酢酸エチル、酢酸ブチル等を挙げることができる。フッ素を除くハロゲン化炭化水素類としては、特に限定されず、例えば、以下のようなものが挙げられる。ジクロロメタン、クロロホルム、１，２−ジクロロエタン、トリクロロエレン、ブロモベンゼン等。
【００３１】
ハロゲン化炭化水素類以外の炭化水素類等としては、特に限定されず、例えば、以下のようなものが挙げられる。ヘキサン、シクロヘキサン、イソオクタン、ベンゼン、トルエン、キシレン等。
【００３２】
防汚層を形成する組成物の他の例は、下記一般式（Ｂ）で表されるパーフルオロポリアルキレンエーテル変性シランの加水分解縮合物と、フッ素有機化合物から成る溶剤とを含んでいるものである。
【００３３】
【化４】
0004839983.tif 000003
ただし、上記の一般式（Ｂ）中のＲｆ２は、式：−（ＣｋＦ２ｋ）Ｏ−（式中、ｋは１〜６の整数である）で表される単位を含み、分岐を有しない直鎖状のパーフルオロポリアルキレンエーテル構造を有する２価の基であり、Ｒ３は独立に炭素原子数１〜８の一価炭化水素基であり、Ｘ２は独立に加水分解性基またはハロゲンであり、ｓは独立に０〜２の整数であり、ｔは独立に１〜５の整数であり、ｈおよびｉは独立に２または３である。
【００３４】
ここで、Ｒｆ２基は、上記のとおり、式：−（ＣｋＦ２ｋＯ）−（式中、ｋは１〜６、好ましくは１〜４の整数である）で表わされる単位を含み、分岐を有しない直鎖状のパーフルオロポリアルキレンエーテル構造からなる２価の基である。なお、一般式（Ｂ）中のｓが各々０である場合、一般式（Ｂ）中の酸素原子に結合するＲｆ２基の末端は、酸素原
子ではない。
【００３５】
このＲｆ２基としては、例えば、下記一般式で示されるものが挙げられる。ただし、Ｒｆ２基は、下記例示に限定されるものではない。
−ＣＦ２ＣＦ２Ｏ（ＣＦ２ＣＦ２ＣＦ２Ｏ）ｊＣＦ２ＣＦ２−（式中、ｊは１以上、好ましくは１〜５０、より好ましくは１０〜４０の整数である。）
−ＣＦ２（ＯＣ２Ｆ４）ｐ´−（ＯＣＦ２）ｑ´−（式中、ｐ´およびｑ´は、それぞれ、１以上、好ましくは１〜５０、より好ましくは１０〜４０の整数であり、かつｐ´＋ｑ´の和は、１０〜１００、好ましくは２０〜９０、より好ましくは４０〜８０の整数であり、この式中の繰り返し単位の（ＯＣ２Ｆ４）、および（ＯＣＦ２）の配列はランダムである。）
【００３６】
上記の一般式（Ｂ）中のＸ２が加水分解性基である場合としては、例えば、以下のようなものが挙げられる。メトキシ基、エトキシ基、プロポキシ基、ブトキシ基等のアルコキシ基、メトキシメトキシ基、メトキシエトキシ基、エトキシエトキシ基等のアルコキシアルコキシ基またはアリロキシ基、イソプロペノキシ等のアルケニルオキシ基またはアセトキシ基、プロピオニルオキシ基、ブチルカルボニルオキシ基、ベンゾイルオキシ基等のアシロキシ基またはジメチルケトオキシム基、メチルエチルケトオキシム基、ジエチルケトオキシム基、シクロペンノキシム基、シクロヘキサノキシム基等のケトオキシム基またはＮ−メチルアミノ基、Ｎ−エチルアミノ基、Ｎ−プロピルアミノ基、Ｎ−ブチルアミノ基、Ｎ，Ｎ−ジメチルアミノ基、Ｎ，Ｎ−ジエチルアミノ基、Ｎ−シクロヘキシルアミノ基等のアミノ基またはＮ−メチルアセトアミド基、Ｎ−エチルアセトアミド基、Ｎ−メチルベンズアミド基等のアミド基またはＮ，Ｎ−ジメチルアミノオキシ基、Ｎ，Ｎ−ジエチルアミノオキシ基等のアミノオキシ基。
【００３７】
また、Ｘ２がハロゲン原子である場合としては、例えば、以下のようなものが挙げられる。塩素原子、臭素原子、ヨウ素原子等。これらの中でも、Ｘ２としては、メトキシ基、エトキシ基、イソプロペノキシ基および塩素原子が好適である。
【００３８】
上記の一般式（Ｂ）中のＲ３は、炭素原子数１〜８、好ましくは１〜３の一価の炭化水素基であり、例えば、以下のようなものが挙げられる。メチル基、エチル基、プロピル基、ブチル基、ペンチル基、ヘキシル基、ヘプチル基、オクチル基等のアルキル基またはシクロペンチル基、シクロヘキシル基等のシクロアルキル基またはフェニル基、トリル基、キシリル基等のアリール基またはベンジル基、フェネチル基等のアラルキル基またはビニル基、アリル基、ブテニル基、ペンテニル基、ヘキセニル基等のアルケニル基。これらの中でもメチル基が好適である。
【００３９】
上記の一般式（Ｂ）中のｓは０〜２の整数であり、好ましくは１である。また、ｔは１〜５の整数であり、３であることが好ましい。ｈおよびｉは各々２または３であり、加水分解及び縮合反応性および被膜の密着性の観点から、３であることが好ましい。また、上記のパーフルオロポリアルキレンエーテル変性シランの分子量は、特に制限されないが、安定性、取扱い易さ等の点から、数平均分子量で５００〜２００００、好ましくは１０００〜１００００のものが適当である。
【００４０】
防汚層を形成するための組成物に含めることが可能な溶剤としては、含フッ素有機化合物から成る溶剤で、例えば、以下のようなものが挙げられる。パーフルオロヘプタン、パーフルオロオクタン等のフッ素変性脂肪族炭化水素系溶剤で、１，３−ジ（トリフルオロメチル）ベンゼン、トリフルオロメチルベンゼン等のフッ素変性芳香族炭化水素系溶剤でメチルパーフルオロブチルエーテル、パーフルオロ（２−ブチルテトラヒドロフラン）等のフッ素変性エーテル系溶剤でパーフルオロトリブチルアミン、パーフルオロトリペンチ
ルアミン等のフッ素変性アルキルアミン系溶剤で石油ベンジン。含フッ素有機化合物からなる溶剤は、これらのうちの１種を単独で使用してもよく、また、２種以上を組み合わせて使用することもできる。これらのなかでも、変性シランの溶解性、塗布対象面の濡れ性等の点で、フッ素変性された溶剤が好ましく、特に、１，３−ジ（トリフルオロメチル）ベンゼン、パーフルオロ（２−ブチルテトラヒドロフラン）、あるいはパーフルオロトリブチルアミンが好ましい。
【００４１】
また、防汚層を形成するための組成物（塗布剤）には、必要に応じて、加水分解性の官能基またはハロゲン原子の加水分解反応を促進するため、触媒を添加してもよい。触媒としては、例えば、以下のようなものが挙げられる。ジブチル錫ジメトキシド、ジラウリン酸ジブチル錫等の有機錫化合物、テトラｎ−ブチルチタネート等のチタン含有有機化合物、酢酸、メタンスルホン酸等の有機酸、硫酸等の無機酸。触媒は、これらのうちの１種を単独で使用してもよく、また、２種以上を組み合わせて使用することもできる。これらの中でも、特に、酢酸、テトラｎ−ブチルチタネート、あるいはジラウリン酸ジブチル錫が好ましい。触媒を添加する場合、その添加量は特に制限されず、触媒としての有効量であればよいが、通常、変性シラン１００重量部に対して０．０１〜５重量部、好ましくは０．１〜１重量部の範囲とされる。
【００４２】
有機系の反射防止層の一例は、（Ｃ）成分と、（Ｄ）成分とを含有する組成物から形成されるものである。
（Ｃ）一般式：Ｒ４ｐＲ５ｑＳｉＸ３４−ｑ−ｐで表される有機ケイ素化合物
（式中、Ｒ４は重合可能な反応基を有する有機基、Ｒ５は炭素数１〜６の炭化水素基、Ｘ３は加水分解性基であり、ｐおよびｑは、少なくとも一方は１であり、他方は０または１である。）
（Ｄ）シリカ系微粒子
【００４３】
この有機系の反射防止層の（Ｃ）成分（以降ではＣ成分）の有機ケイ素化合物のＲ４は、重合可能な反応基を有する有機基であり、例えば、ビニル基、アリル基、アクリル基、メタクリル基、エポキシ基、メルカプト基、シアノ基、アミノ基等が挙げられる。Ｃ成分の有機ケイ素化合物のＲ５は、炭素数１〜６の炭化水素基であり、例えば、メチル基、エチル基、ブチル基、ビニル基、フェニル基等が挙げられる。Ｃ成分の有機ケイ素化合物のＸ３は、加水分解可能な官能基であり、具体例としては、メトキシ基、エトキシ基、メトキシエトキシ基等のアルコキシ基、クロロ基、ブロモ基等のハロゲン基、アシルオキシ基等が挙げられる。
【００４４】
Ｃ成分の有機ケイ素化合物の具体的な例は、例えば以下のようなものである。テトラメトキシシラン、ビニルトリアルコキシシラン、ビニルトリクロロシラン、ビニルトリ（β−メトキシ−エトシキ）シラン、アリルトリアルコキシシラン、アクリルオキシプロピルトリアルコキシシラン、メタクリルオキシプロピルトリアルコキシシラン、メタクリルオキシプロピルジアルコキシメチルシラン、γ−グリシドオキシプロピルトリアルコキシシラン、β−（３，４−エポキシシクロヘキシル）−エチルトリアルコキシシラン、メルカプトプロピルトリアルコキシシラン、γ−アミノプロピルトリアルコキシシラン、Ｎ−β（アミノエチル）−γ−アミノプロピルメチルジアルコキシシラン、テトラアルコキシシラン。
【００４５】
この有機系の反射防止層の（Ｄ）成分（以降ではＤ成分）のシリカ系微粒子の具体的な例は、平均粒径１ｎｍ〜１００ｎｍの微粒子のシリカを、たとえば水、アルコール系溶剤、もしくはその他の有機溶剤にコロイド状に分散させたシリカゾルである。
【００４６】
このシリカ系微粒子は、内部空洞（隙間）を有するものが望ましい。内部空洞を有する
シリカ系微粒子を用いることによって、反射防止層の屈折率を低下させることができ、ハードコート層との屈折率の差を大きくして、反射防止効果を高めることができる。シリカ系微粒子の内部空洞内にシリカよりも屈折率が低い気体または溶剤が包含されることによって、空洞のないシリカ系微粒子よりも屈折率が低減し、被膜の低屈折率化が達成される。
【００４７】
なお、反射防止層を形成するための組成物は、Ｃ成分およびＤ成分の他に、ポリウレタン系樹脂、エポキシ系樹脂、メラミン系樹脂、ポリオレフィン系樹脂、ウレタンアクリレート樹脂、エポキシアクリレート樹脂等の各種樹脂や、これらの樹脂原料となるメタアクリレート類、アクリレート類、エポキシ類、ビニル類等の各種モノマーを含んでいても良い。屈折率を低減する機能を有するものとしては、フッ素含有の各種ポリマー、またはフッ素含有の各種モノマーが挙げられる。したがって、反射防止層を形成するための組成物は、フッ素含有の各種ポリマー、またはフッ素含有の各種モノマーを含んでいてもよい。フッ素含有ポリマーは、フッ素含有ビニルモノマーを重合して得られるポリマーが好ましく、さらに他の成分と共重合可能な官能基を有することが好ましい。
【００４８】
反射防止層を形成するための組成物は、溶剤を含んでいてもよい。すなわち、反射防止層を形成するための組成物は、塗布液とするために、必要に応じ、溶剤に希釈して用いることができる。溶剤としては、例えば、水、アルコール類、エステル類、ケトン類、エーテル類、芳香族類等の溶剤が挙げられる。さらに、反射防止層を形成するための組成物は、必要に応じて、少量の硬化触媒、界面活性剤、帯電防止剤、紫外線吸収剤、酸化防止剤、ヒンダートアミン・ヒンダートフェノール等の光安定剤、分散染料・油溶染料・蛍光染料・顔料等を添加し、コーティング液としての塗布性の向上や、硬化後の被膜性能を改良することもできる。
【発明を実施するための最良の形態】
【００４９】
以下では、眼鏡用のプラスチックレンズを製造する工程を示す。
【００５０】
（実施例１）
実施例１では、光学基材としてのレンズ基材の上に、プライマー層、ハードコート層、反射防止層、および防汚層が順番に形成されたプラスチックレンズを製造する。
【００５１】
（プライマー層を形成する工程）
プライマー層を塗布により形成するためのコーティング液Ｐ１を調製した。まず、メタノール６２６．２ｇと、市販の水性エマルジョンポリウレタン（日華化学（株）製、商品名「ネオステッカー７００」、固形分濃度３７重量％）２２１．８ｇとを混合した。その後、メタノール分散二酸化チタン−五酸化アンチモン−二酸化ケイ素複合微粒子ゾル（触媒化成工業（株）製、固形分濃度２０重量％）３０９．６ｇと、シリコーン系界面活性剤（日本ユニカー（株）製、商品名「Ｌ−７６０４」）０．２５ｇとを混合した。そして十分に攪拌して、プライマー層用の塗布液Ｐ１とした。
【００５２】
このコーティング液Ｐ１を、屈折率１．６７のプラスチックレンズ基材（セイコーエプソン（株）製、商品名「セイコースーパーソブリン（ＳＳＶ）」）上に、浸漬法（引き上げ速度１５ｃｍ／分）にて塗布し、１００℃で２０分間、加熱・硬化処理して、レンズ基材上に膜厚１．０μｍ、屈折率１．６７のプライマー層を形成した。
【００５３】
（ハードコート層を形成する工程）
ハードコート層を塗布により形成するためのコーティング液ＨＣ１を調製した。まず、メタノール７８ｇと、ブチルセロソルブ１００．３ｇと、メタノール分散ルチル型酸化チタン複合ゾル（触媒化成工業（株）製、固形分濃度２０重量％、商品名「オプトレイク１
１２０Ｚ」）１３８０．９ｇと、γ−グリシドキシプロピルトリメトキシシラン２８９．９ｇとを混合した。この混合液に、０．０５Ｎ塩酸水溶液８０．１ｇを攪拌しながら滴下し、さらに４時間攪拌後一昼夜熟成させた。この液に、過塩素酸マグネシウム４．４ｇと、シリコーン系界面活性剤（日本ユニカー（株）製、商品名「Ｌ−７００１」）０．６ｇと、ヒンダードアミン系光安定剤（三共（株）製、商品名「サノールＬＳ−７７０」）２．３ｇとを添加した。さらに、４時間攪拌した後、一昼夜熟成させて、コーティング液ＨＣ１とした。
【００５４】
このコーティング液ＨＣ１を、浸漬法（引き上げ速度２５ｃｍ／分）により、プライマー層が形成されたレンズ基材に塗布し、さらに、８０℃で３０分間、加熱・硬化処理し、さらに、１２０℃で１８０分間、加熱・硬化処理した。このようにしてプライマー層上に膜厚２．２μｍ、屈折率１．６７のハードコート層を形成した。
【００５５】
（反射防止層を形成する工程）
有機系の反射防止層を塗布により形成するためのコーティング液ＡＲ１を調製した。まず、プロピレングリコールモノメチルエーテル（以下ＰＧＭＥ）１０５．２４５ｇと、テトラメトキシシラン４２．３７０ｇとを混合した。その後、０．１規定の塩酸水溶液２４．１０４ｇを攪拌しながら滴下し、さらに２時間攪拌した。この液に、シリコーン系界面活性剤（日本ユニカー（株）製、商品名「Ｌ７６０４」）０．１１２ｇを混合し、攪拌した。その後、イソプロピルアルコール分散中空シリカゾル（触媒化成工業（株）製、固形分濃度２０Ｗｔ％）８３．６２５ｇと、ＰＧＭＥ８５９．５４４ｇとを混合した。そして、十分に攪拌し、固形分濃度が３．０％のコーティング液ＡＲ１とした。
【００５６】
このコーティング液ＡＲ１を、ハードコート層が形成されたレンズ基材の両面にスピンナー法にて塗布（コーティング）した。レンズ基材を５００ｒｐｍで５秒間、回転させながらコーティング液ＡＲ１を基材の凸面（表面）に塗布した。その後、回転数を１８００ｒｐｍに上げて１５秒間維持し、１００℃で１０分間、風乾した。次に、レンズ基材を８００ｒｐｍで５秒間、回転させながらコーティング液ＡＲ１を、凹面（裏面）に塗布した。その後、回転数を１８００ｒｐｍに上げて１５秒間維持し、さらに、１００℃で６０分間、焼成し、レンズ基材の両面に、膜厚１００ｎｍの有機系の反射防止層を形成した。
【００５７】
（防汚層を形成する工程）
防汚層を塗布により形成するためのコーティング液（組成物）Ｂ１を調製した。含フッ素シラン化合物（信越化学工業（株）製、商品名「ＫＹ−１３０」）を、パーフルオロヘキサンに希釈して０．３％溶液を調製し、コーティング液Ｂ１とした。この含フッ素シラン化合物（信越化学工業（株）製、商品名「ＫＹ−１３０」）は、上述した一般式（Ｂ）で表されるパーフルオロポリアルキレンエーテル変性シランの加水分解縮合物を含んでいるものである。
【００５８】
このコーティング液Ｂ１を、ディッピング法（浸漬法）にて反射防止層が形成されたレンズ基材に塗布した（防汚層塗布工程）。引き上げ速度１５０ｍｍ／分である。ディッピングに際しては、コーティング液Ｂ１にレンズ基材を１分間保持した。
【００５９】
その後、コーティング液Ｂ１が塗布されたレンズ基材を、相対湿度２０％の加熱炉に投入し、１３０℃で１０分間保持し、プレアニールした（プレアニール工程）。
【００６０】
さらに、１２０℃、相対湿度４５％に設定した恒温恒湿槽に、プレアニール後のレンズ基材を入れて１時間保持し、アニールした（第１のアニール工程）。なお、以降において、この第１のアニール工程におけるアニールを、第１のアニールと呼ぶ。
【００６１】
このようにして、レンズ基材上に、プライマー層、ハードコート層、反射防止層、および防汚層が順番に形成されたプラスチックレンズを製造した。得られたプラスチックレンズに対し、以下で述べる試験を行い、各特性を評価した。それらの結果を纏めて図１に示した。評価方法およびその結果については以下に纏めて説明する。以下の実施例および比較例についても同様である。
【００６２】
（実施例２）
実施例２では、実施例１に準じて、レンズ基材の上に、ハードコート層、反射防止層、および防汚層が順番に形成されたプラスチックレンズを製造する。このため、プライマー層を形成する工程を除き、上記の実施例１の各工程を行った。ただし、防汚層を形成する工程では、コーティング液Ｂ１が塗布されたレンズ基材を相対湿度２０％の加熱炉に投入し、１００℃で１０分間保持し、プレアニールした。さらに、１３０℃、相対湿度７０％に設定した恒温恒湿槽に、プレアニール後のレンズ基材を入れて１時間保持し、第１のアニールを行った。防汚層を形成する工程の他の条件は、実施例１と同じである。
【００６３】
（実施例３）
実施例３では、レンズ基材の上に、プライマー層、ハードコート層、反射防止層、および防汚層が順番に形成されたプラスチックレンズを製造する。
【００６４】
（プライマー層を形成する工程）
プライマー層を塗布により形成するためのコーティング液Ｐ２を調製した。まず、市販の水性ポリエステル（高松油脂（株）製、商品名「Ａ−１６０Ｐ」、固形分濃度２５％）５７２．０ｇと、メタノール８５４．１．６ｇと、水５４．５ｇと、メタノール分散二酸化チタン−二酸化ジルコニウム−二酸化ケイ素複合微粒子ゾル（触媒化成工業（株）製、商品名「オプトレイク１１２０Ｚ（Ｓ−７・Ａ８）」、固形分濃度２０重量％）７１５．１ｇとを混合した。この混合液に、シリコーン系界面活性剤（日本ユニカー（株）製、商品名「Ｌ−７６０４」）０．４４ｇを加えた。そして、３時間攪拌し、コーティング液Ｐ２とした。
【００６５】
このコーティング液Ｐ２を、屈折率１．６０のレンズ基材（ＳＳＶ）に、浸漬法（引き上げ速度１５ｃｍ／分）にて塗布し、その後、６０℃で２０分間、加熱・硬化処理して、レンズ基材上に膜厚０．９μｍ、屈折率１．６７のプライマー層を形成した。
【００６６】
（ハードコート層を形成する工程）
ハードコート層を塗布により形成するためのコーティング液ＨＣ２を調製した。まず、ブチルセロソルブ６０１．９ｇと、メタノール分散二酸化チタン−二酸化ジルコニウム−二酸化ケイ素複合微粒子ゾル（触媒化成工業（株）製、固形分濃度３０重量％）３９９．７ｇとを混合した。さらに、γ−グリシドキシプロピルトリメトキシシラン１２７．９ｇを混合した。この混合液に０．０５Ｎ塩酸水溶液４０ｇを攪拌しながら滴下し、さらに４時間攪拌後一昼夜熟成させた。この液に、グリセロールジグリシジルエーテル（ナガセケムテックス（株）製、商品名「デナコールＥＸ−３１３」）２９．５ｇを添加し、その後、鉄（III）アセチルアセトネート２．９ｇと、シリコーン系界面活性剤（日本ユニカー
（株）製、商品名「Ｌ−７００１」）０．２ｇとを添加した。さらに、４時間攪拌後、一昼夜熟成させて、コーティング液ＨＣ２とした。
【００６７】
このコーティング液ＨＣ２を、プライマー層が形成されたレンズ基材に、浸漬法（引き上げ速度３５ｃｍ／分）にて塗布し、その後、９０℃で２０分間加熱・硬化処理し、さらに、１２５℃で１２０分間、加熱・硬化処理した。このようにしてプライマー層上に、膜厚１．９μｍ、屈折率１．６７のハードコート層を形成した。
【００６８】
（反射防止層を形成する工程）
有機系の反射防止層を塗布により形成するためのコーティング液（組成物）ＡＲ２を調製した。まず、１−プロパノール１５０．１１５ｇと、γ−グリシドキシプロピルトリメトキシシラン３６．５５４ｇとを混合した。その後、０．１規定の塩酸水溶液１０．０４５ｇを攪拌しながら滴下し、その後３時間攪拌した。この液に、シリコーン系界面活性剤（日本ユニカー(株)製、商品名「Ｌ７００１」）０．２１５ｇを混合し、攪拌した。その後、イソプロピルアルコール分散中空シリカゾル（触媒化成工業（株）製、固形分濃度２０Ｗｔ％）１９４．０ｇと、１−プロパノール１７６２．３４ｇとを混合した。そして、十分に攪拌し、固形分濃度が２．５％のコーティング液ＡＲ２とした。
【００６９】
このコーティング液ＡＲ２を、レンズ基材の両面にスピンナー法にて塗布した。塗布の条件は、凹面（裏面）を塗布する際の回転速度を８００ｒｐｍから５００ｒｐｍに変更した以外は、実施例１におけるスピンナー法の塗布条件と同じである。
【００７０】
（防汚層を形成する工程）
防汚層を塗布により形成するためのコーティング液（組成物）Ｂ２を調製した。含フッ素シラン化合物（ダイキン工業（株）製、商品名「オプツールＤＳＸ」）を、パーフルオロヘキサンに希釈して０．３５％溶液を調製し、コーティング液Ｂ２とした。この、含フッ素シラン化合物（ダイキン工業（株）製、商品名「オプツールＤＳＸ」）は、上述した一般式（Ａ）で表される含フッ素シラン化合物であり、含フッ素有機化合物から成る溶剤として、パーフルオロヘキサンを用いている。
【００７１】
このコーティング液Ｂ２を、ディッピング法（浸漬法）にて反射防止層が形成されたレンズ基材に塗布した。引き上げ速度２００ｍｍ／分である。ディッピングに際しては、コーティング液Ｂ２にレンズ基材を１分間保持した。
【００７２】
その後、コーティング液Ｂ２が塗布されたレンズ基材を、相対湿度２０％の加熱炉に投入し、１２０℃で１０分間保持し、プレアニールした。
【００７３】
さらに、８０℃、相対湿度４０％に設定した恒温恒湿槽に、プレアニール後のレンズ基材を入れて２時間保持し、第１のアニールを行った。
【００７４】
このようにして、レンズ基材上に、プライマー層、ハードコート層、反射防止層、および防汚層が順番に形成されたプラスチックレンズを製造した。
【００７５】
（実施例４）
実施例４では、実施例３に準じて、レンズ基材の上に、ハードコート層、反射防止層、および防汚層が順番に形成されたプラスチックレンズを製造する。このため、プライマー層を形成する工程を除いて、上記の実施例３の各工程を行った。ただし、防汚層を形成する工程では、コーティング液Ｂ２が塗布されたレンズ基材を相対湿度２０％の加熱炉に投入し、１２０℃で１０分間保持し、プレアニールした。さらに、８０℃、相対湿度９０％に設定した恒温恒湿槽に、プレアニール後のレンズ基材を入れて２時間保持し、第１のアニールを行った。防汚層を形成する工程の他の条件は、実施例３と同じである。
【００７６】
（実施例５）
実施例５では、実施例３に準じて、レンズ基材の上に、ハードコート層、反射防止層、および防汚層が順番に形成されたプラスチックレンズを製造する。このため、プライマー層を形成する工程を除き、上記の実施例３の各工程を行った。ただし、防汚層を形成する工程では、コーティング液Ｂ２が塗布されたレンズ基材を相対湿度２０％の加熱炉に投入し、１５０℃で１０分間保持し、プレアニールした。さらに、１５０℃、相対湿度７０％
に設定した恒温恒湿槽に、プレアニール後のレンズ基材を入れて１０分間保持し、第１のアニールを行った。防汚層を形成する工程の他の条件は、実施例３と同じである。
【００７７】
（実施例６）
実施例６では、実施例１に準じて、レンズ基材の上に、プライマー層、ハードコート層、反射防止層、および防汚層が順番に形成されたプラスチックレンズを製造する。このため、上記の実施例１の各工程を行った。
【００７８】
ただし、防汚層を形成する工程では、コーティング液Ｂ１が塗布されたレンズ基材を相対湿度２０％の加熱炉に投入し、９０℃で１０分間保持し、プレアニールした。
【００７９】
さらに、９０℃、相対湿度６０％に設定した恒温恒湿槽に、プレアニール後のレンズ基材を入れて１．５時間保持し、第１のアニールを行った（第１のアニール工程／本アニール工程）。
【００８０】
その後、９０℃、相対湿度２０％の加熱炉に第１のアニール後のレンズ基材を入れ、２時間保持し、アニールを行った（第２のアニール工程／乾燥アニール工程）。防汚層を形成する工程の他の条件は、実施例１と同じである。なお、以降において、第２のアニール工程におけるアニールを、第２のアニールと呼ぶ。
【００８１】
（実施例７）
実施例６に準じて、レンズ基材の上に、プライマー層、ハードコート層、反射防止層、および防汚層が順番に形成されたプラスチックレンズを製造する。このため、上記の実施例６の各工程を行った。ただし、防汚層を形成する工程では、１００℃、相対湿度２０％の加熱炉に第１のアニール後のレンズ基材を入れ、２時間保持し、第２のアニールを行った。防汚層を形成する工程の他の条件は、実施例６と同じである。
【００８２】
（実施例８）
実施例６に準じて、レンズ基材の上に、プライマー層、ハードコート層、反射防止層、および防汚層が順番に形成されたプラスチックレンズを製造する。このため、上記の実施例６の各工程を行った。ただし、防汚層を形成する工程では、１１０℃、相対湿度２０％の加熱炉に第１のアニール後のレンズ基材を入れ、４０分間保持し、第２のアニールを行った。防汚層を形成する工程の他の条件は、実施例６と同じである。
【００８３】
（実施例９）
実施例６に準じて、レンズ基材の上に、プライマー層、ハードコート層、反射防止層、および防汚層が順番に形成されたプラスチックレンズを製造する。このため、上記の実施例６の各工程を行った。ただし、防汚層を形成する工程では、コーティング液Ｂ１が塗布されたレンズ基材を相対湿度２０％の加熱炉に投入し、９０℃で１０分間保持し、プレアニールした。さらに、９０℃、相対湿度９０％に設定した恒温恒湿槽に、プレアニール後のレンズ基材を入れて２時間保持し、第１のアニールを行った。その後、１２０℃、相対湿度２０％の加熱炉に第１のアニール後のレンズ基材を入れ、３０分間保持し、第２のアニールを行った。防汚層を形成する工程の他の条件は、実施例６と同じである。
【００８４】
（比較例１）
比較例１では、実施例１に準じて、レンズ基材の上に、プライマー層、ハードコート層、反射防止層、および防汚層が順番に形成されたプラスチックレンズを製造する。このため、上記の実施例１の各工程を行った。ただし、防汚層を形成する工程では、コーティング液Ｂ１が塗布されたレンズ基材を相対湿度２０％の加熱炉に投入し、９０℃で１０分間保持し、プレアニールした。
【００８５】
さらに、７０℃、相対湿度９５％に設定した恒温恒湿槽に、プレアニール後のレンズ基材を入れて２時間保持し、第１のアニールを行った。なお、第２のアニールは行っていない。防汚層を形成する工程の他の条件は、実施例１と同じである。
【００８６】
（比較例２）
比較例２では、実施例１に準じて、レンズ基材の上に、ハードコート層、反射防止層、および防汚層が順番に形成されたプラスチックレンズを製造する。このため、プライマー層を形成する工程を除き、上記の実施例１の各工程を行った。ただし、防汚層を形成する工程では、コーティング液Ｂ１が塗布されたレンズ基材を相対湿度２０％の加熱炉に投入し、９０℃で１０分間保持し、プレアニールした。さらに、恒温恒湿槽を９０℃、相対湿度３０％に設定し、プレアニール後のレンズ基材に対し、２時間、第１のアニールを行った。なお、第２のアニールは行っていない。防汚層を形成する工程の他の条件は、実施例１と同じである。
【００８７】
（比較例３）
比較例３では、実施例３に準じて、レンズ基材の上に、プライマー層、ハードコート層、反射防止層、および防汚層が順番に形成されたプラスチックレンズを製造する。このため、上記の実施例３の各工程を行った。ただし、防汚層を形成する工程では、防汚層を形成する工程では、コーティング液Ｂ２が塗布されたレンズ基材を、相対湿度２０％の加熱炉に投入し、１３０℃で１０分間保持し、プレアニールした。さらに、１６０℃、相対湿度４０％に設定した恒温恒湿槽に、プレアニール後のレンズ基材を入れて１０分間保持し、第１のアニールを行った。なお、第２のアニールは行っていない。防汚層を形成する工程の他の条件は、実施例３と同じである。
【００８８】
（比較例４）
比較例４では、実施例３に準じて、レンズ基材の上に、プライマー層、ハードコート層、反射防止層、および防汚層が順番に形成されたプラスチックレンズを製造する。このため、上記の実施例３の各工程を行った。ただし、防汚層を形成する工程では、コーティング液Ｂ２が塗布されたレンズ基材を、相対湿度２０％の加熱炉に投入し、１４０℃で１０分間保持し、プレアニールした。さらに、１５０℃、相対湿度４０％に設定した恒温恒湿槽に、プレアニール後のレンズ基材を入れて２．５時間保持し、第１のアニールを行った。なお、第２のアニールは行っていない。防汚層を形成する工程の他の条件は、実施例３と同じである。
【００８９】
（比較例５）
比較例５では、実施例３に準じて、レンズ基材の上に、ハードコート層、反射防止層、および防汚層が順番に形成されたプラスチックレンズを製造する。このため、プライマー層を形成する工程を除き、上記の実施例３の各工程を行った。ただし、防汚層を形成する工程では、コーティング液Ｂ２が塗布されたレンズ基材について、プレアニールは行わず、恒温恒湿槽を８０℃、相対湿度９０％に設定し、２時間、第１のアニールを行った。なお、第２のアニールは行っていない。防汚層を形成する工程の他の条件は、実施例３と同じである。
【００９０】
（比較例６）
比較例６では、実施例３に準じて、レンズ基材の上に、ハードコート層、反射防止層、および防汚層が順番に形成されたプラスチックレンズを製造する。このため、プライマー層を形成する工程を除き、上記の実施例３の各工程を行った。ただし、防汚層を形成する工程では、コーティング液Ｂ２が塗布されたレンズ基材を、相対湿度４０％の加熱炉に投入し、９０℃で１０分間保持し、プレアニールした。さらに、恒温恒湿槽を８０℃、相対
湿度９０％に設定し、プレアニール後のレンズ基材に対し、２時間、第１のアニールを行った。なお、第２のアニールは行っていない。防汚層を形成する工程の他の条件は、実施例３と同じである。
【００９１】
（比較例７）
比較例７では、実施例１に準じて、レンズ基材の上に、プライマー層、ハードコート層、反射防止層、および防汚層が順番に形成されたプラスチックレンズを製造する。このため、上記の実施例１の各工程を行った。ただし、防汚層を形成する工程では、コーティング液Ｂ１を塗布したレンズ基材を、相対湿度４０％の加熱炉に投入し、９０℃で１０分間保持し、プレアニールした。さらに、恒温恒湿槽を９０℃、相対湿度６０％に設定し、プレアニール後のレンズ基材に対し、１．５時間、第１のアニールを行った。なお、第２のアニールは行っていない。防汚層を形成する工程の他の条件は、実施例１と同じである。
【００９２】
（比較例８）
比較例８では、実施例６に準じて、レンズ基材の上に、プライマー層、ハードコート層、反射防止層、および防汚層が順番に形成されたプラスチックレンズを製造する。このため、上記の実施例６の各工程を行った。ただし、防汚層を形成する工程では、コーティング液Ｂ１が塗布されたレンズ基材を、相対湿度４０％の加熱炉に投入し、９０℃で１０分間保持し、プレアニールした。さらに、恒温恒湿槽を９０℃、相対湿度６０％に設定し、プレアニール後のレンズ基材に対し、１．５時間、第１のアニールを行った。その後、８０℃、相対湿度２０％の加熱炉に第１のアニール後のレンズ基材を入れ、１時間保持し、第２のアニールを行った。防汚層を形成する工程の他の条件は、実施例６と同じである。
【００９３】
（比較例９）
比較例９では、実施例６に準じて、レンズ基材の上に、プライマー層、ハードコート層、反射防止層、および防汚層が順番に形成されたプラスチックレンズを製造する。このため、上記の実施例６の各工程を行った。ただし、防汚層を形成する工程では、コーティング液Ｂ１が塗布されたレンズ基材を、相対湿度４０％の加熱炉に投入し、９０℃で１０分間保持し、プレアニールした。さらに、恒温恒湿槽を９０℃、相対湿度６０％に設定し、１．５時間、第１のアニールを行った。その後、１３０℃、相対湿度２０％の加熱炉に第１のアニール後のレンズ基材を入れ、１時間保持し、第２のアニールを行った。防汚層を形成する工程の他の条件は、実施例６と同じである。
【００９４】
（比較例１０）
比較例１０では、実施例１に準じて、レンズ基材の上に、プライマー層、ハードコート層、反射防止層、および防汚層が順番に形成されたプラスチックレンズを製造する。このため、上記の実施例１の各工程を行った。なお、防汚層を形成する工程では、プレアニール工程、第１のアニール工程、および第２のアニール工程を省略した。
【００９５】
（評価）
上記の実施例１〜９および比較例１〜１０で得られたプラスチックレンズについて、防汚層形成直後の外観、耐擦傷性、接触角変化、インクの拭き取り性、拭き耐久性の試験後の外観、および耐アルカリ性に関する評価を行った。
【００９６】
外観は、防汚層を形成する工程におけるアニール直後の外観を目視で評価した。耐擦傷性は、ボンスター＃００００スチールウール（日本スチールウール（株）製）で１ｋｇの加重をかけ、１０往復表面を摩擦し、傷の付いた程度を目視により評価した。図１において、「◎」は、摩擦した範囲に全く傷が認められなかったことを示し、「○」は、上記範囲内に１〜１０本傷がついたことを示し、「△」は、上記範囲内に１１〜２０本傷がついたことを示し、「×」は、無数の傷がついているが、平坦な面が残っていることを示して
いる。
【００９７】
防汚性能は、木綿による拭き耐久性試験を行った後、初期と耐久試験後の接触角変化、インクの拭き取り性（弾き性）、および外観について評価した。拭き耐久性試験は、木綿布を用い、レンズの凸面を２００ｇの荷重をかけながら３０００回往復させた。接触角変化は、接触角計（協和科学（株）製、型番「ＣＡ−Ｄ型」）を使用し、液滴法により、防汚層の初期および耐久試験後の水接触角をそれぞれ測定した。
【００９８】
インクの拭き取り性（弾き性）の評価のために、レンズの凸面に、黒色油性マーカー（ゼブラ（株）製、商品名「ハイマッキーケア」）により約４ｃｍの直線を描き、その後５分放置した。放置後、該マーク部をワイプ紙（（株）クレシア製、商品名「ケイドライ」）によって拭き取りを行い、その拭き取り易さを下記の基準にて拭き取り性を判定した。図１において、「○」は、１０回以下の拭き取りで完全に除去できることを示し、「△」は、１１回〜２０回の拭き取りで完全に除去できることを示し、「×」は、２０回の拭き取り後も除去されない部分が残ることを示している。
【００９９】
拭き耐久試験後の外観は、目視で変色（黄変）を確認する。さらに、暗箱での反射検査で評価した。暗箱の検査条件は、背景および机上を反射の少ない黒色の板とし、検査室内の照度を２００〜２５０ルクス、試験位置による照度を３５０〜５００ルクスとし、明視状態で検査する。暗箱内の蛍光灯は、３波長域発光型昼白（ＦＬ（Ｒ）−２０Ｓ（Ｓ）／ＥＸ−Ｎ）を使用した。また、暗箱での反射検査は、暗箱にて検査対象物のレンズを、目から３０ｃｍ前後の机上付近に保持し、レンズ表面に蛍光灯を反射させた状態で傾斜角を変えて評価する。４５〜９０°回転させ、傾斜角を変えて再度評価し、外観上の欠陥の発生状態を下記の３段階で判定した。図１において、「○」は、傷が無いことを示し、「△」は、傷の本数が１〜１０本程度であることを示し、「×」は、傷の本数が１１本以上であることを示している。
【０１００】
耐アルカリ性については、０．１Ｎに調整した水酸化ナトリウム水溶液中に、レンズ（試験片）を浸漬し、１時間後および２時間後の外観を下記の３段階で判定した。図１において、「○」は、２時間浸漬後も表面の外観に変化がないことを示し、「△」は、２時間浸漬後にハガレが発生したことを示し、「×」は、１時間浸漬後にハガレが発生したことを示している。ハガレの界面は、レンズ基材とプライマー層、プライマー層とハードコート層、またはレンズ基材とハードコート層、ハードコート層と有機系の反射防止層、が考えられるが、本評価では界面の区別はしない。
【０１０１】
（評価結果）
図１に、実施例１〜９および比較例１〜１０によりプラスチックレンズを製造したときの、防汚層を形成する工程の条件と、それぞれのプラスチックレンズにおける評価結果を纏めて示してある。
【０１０２】
実施例１〜９において製造されたプラスチックレンズは、アニール直後の外観は良好であり、拭き耐久性試験前後の接触角変化は殆どなく、インクの拭き取り性も良好であり、試験後の外観および耐アルカリ性も良好であった。
【０１０３】
特に、実施例６〜９において製造されたプラスチックレンズは、これらに加え、耐擦傷性にも優れていることがわかった。相対湿度４０％〜９５％という比較的高湿状態で行われる第１のアニール工程においては、水分がハードコート層にまで浸み込んでくる場合があると考えられる。この場合、浸み込んできた水分により、一旦硬化させたハードコート層が加水分解され、化学結合が切断されることがあるのに対し、第１のアニール工程よりも相対湿度が低い環境で、温度９０℃〜１２０℃で２０分〜２時間加熱する第２のアニー
ル工程を行うことにより、ハードコート層において、再び、化学結合（縮合反応・硬化反応）を生じさせることができると考えられる。したがって、第２のアニール工程を追加することにより、光学製品の硬度がさらに向上するという結果が得られたと考えられる。
【０１０４】
比較例１および２により製造されたプラスチックレンズは、レンズの初期状態に問題は見当たらなかったが、接触角変化が大きく、また、拭き性の低下および外観の低下が見られた。また、耐アルカリ性も低いことが分かった。いずれの結果も、防汚層の耐久性が上述した実施例１〜９と比べて低いことを示している。その要因として、比較例１では、防汚層を形成する工程における第１のアニールの温度が不足し、比較例２では第１のアニールにおける水分（相対湿度）が不足していたことが考えられる。
【０１０５】
比較例３により製造されたプラスチックレンズは、製造後の初期状態において、クラックの発生および黄変が見られた。この要因としては、防汚層を形成する工程における第１のアニールの温度が高すぎたことが考えられる。
【０１０６】
比較例４により製造されたプラスチックレンズは、製造後の初期状態において、クラックの発生および黄変が見られた。この要因としては、防汚層を形成する工程における第１のアニールの時間が長過ぎたことが考えられる。
【０１０７】
比較例５および６により製造されたプラスチックレンズは、製造後の初期段階で、点状の水滴跡が見られたこと以外、接触角変化は殆どなく、インクの拭き取り性も良好であり、その後の外観、および耐アルカリ性も、上述した実施例１〜９と同様に良好であった。これらの水滴跡は、高湿のアニール段階で発生したと考えられる。その要因としては、比較例５では、プレアニールを省いたこと、比較例６では、プレアニールの湿度が高かったことが考えられる。これらの水滴跡は、レンズの光学的な性質には殆ど影響を与えないが、外観上の製品価値の低下と、防汚層の品質のばらつきによる長時間耐久性の低下が心配される。したがって、水滴跡は見られないことが望ましい。
【０１０８】
比較例７および８より製造されたプラスチックレンズは、アニール直後の外観は良好であり、拭き耐久性試験前後の接触角変化は殆どなく、インクの拭き取り性も良好であり、試験後の外観および耐アルカリ性も、上述した実施例１〜９と同様に良好であった。ただし、比較例７および８により製造されたプラスチックレンズは、実施例６〜９と比べると、耐擦傷性が若干劣ることがわかった。その要因としては、比較例７については、比較的低温高湿の条件で第１のアニール工程を実施しており、そのような第１のアニール工程の条件に対して第２のアニール工程を省略したためであると考えられる。比較例８については、第２のアニール工程は行ったが、第２のアニール工程における温度が低かったことが考えられる。
【０１０９】
比較例９より製造されたプラスチックレンズは、耐擦傷性、拭き耐久性試験前後の接触角変化は殆どなく、インクの拭き取り性も良好であり、試験後の外観および耐アルカリ性も、上述した実施例１〜９と同様に良好であった。しかしながら、比較例９により製造されたプラスチックレンズは、黄変が生じることがわかった。その要因としては、第２のアニール工程における温度が高かったことが考えられる。これらの実験例および比較例の結果より、第１のアニール工程の条件によっては、第２のアニール工程を行なうことがさらに好ましく、また、第２のアニール工程における温度が高すぎる場合には、黄変が生じるなど、好ましくない場合もあることが分かる。すなわち、第２のアニール工程における温度が９０℃未満であると、上述した硬化反応が進み難く、耐擦傷性効果の向上を期待できないことがある。また、第２のアニール工程における温度が１２０℃を超えると、光学基材が黄変し易くなる。したがって、第２のアニール工程では、光学基材（第１のアニール工程においてアニール処理が施された光学基材）を温度９０℃〜１２０℃で加熱すること
が望ましい。
【０１１０】
比較例１０により製造されたプラスチックレンズは、アニール直後の外観および耐擦傷性は良好であったが、インクの拭き取り性、試験後の後の外観、および耐アルカリ性のいずれも、上述した実施例１〜９に対して劣ることがわかった。
【０１１１】
上記の結果より、防汚層を形成する工程においては、相対湿度２０％以下の適当な低湿度の環境で、１５０℃以下でプレアニールし、さらに、相対湿度４０％〜９５％の環境で、８０℃〜１５０℃に加熱して第１のアニール処理をすることが望ましい。また、第１のアニールの後、第１のアニール工程よりも相対湿度が低い環境で、温度９０℃〜１２０℃で２０分〜２時間加熱して第２のアニール処理をすることが、さらに望ましい。
【０１１２】
第１のアニール処理の際の温度は、１５０℃以下にすることが望ましく、例えば１６０℃ではクラックの発生がみられる。また、第１のアニールを行う際の温度が１５０℃であっても、比較例４のように２時間を越えてアニールを続けると、ハードコート層や反射防止層などの塗層にクラックが発生したり、黄変が生じたりするおそれがある。また、第１のアニールを行う温度は、８０℃〜１２０℃の範囲がさらに好ましい。また、作業上の安全面からも、できる限り低温で行うことが望ましい。
【０１１３】
さらに、プレアニールする際も、防汚層の高温性能は第１のアニールを行う際と同様なので、プレアニールする際の温度は、第１のアニールを行う際の温度と同様に、１５０℃以下にすることが望ましく、８０℃〜１２０℃の範囲がさらに好ましい。プレアニールする際の温度と、その後に行われる、第１のアニールの温度との差は少ない方が好ましいと考えられる。さらに、プレアニールする際の温度は、その後に行われる、第１のアニールの温度より高いことが好ましい。この条件で、有機系の反射防止層に防汚層を形成することで、反射防止層にクラックなどを発生させずに、反射防止層と密着性が高く、耐久性の優れた防汚層を備えたプラスチックレンズを提供できる。
【０１１４】
また、第２のアニール処理の際の温度は、９０℃未満では、硬化反応が進まず、良好な耐擦傷性を得られ難い。一方、１２０℃を越えると、黄変が生じたりする。したがって、第２のアニール処理は、温度９０℃〜１２０℃で２０分〜２時間加熱することが望ましい。また、作業上の安全面からも、第２のアニールは、できる限り低温で行うことが望ましい。さらに、第２のアニール処理の際の湿度は、第１のアニール処理の湿度よりも低くすることが望ましく、これにより、硬化反応が促進され、良好な耐擦傷性が得られる。第２のアニールは、相対湿度５％〜３０％の環境で行うことがさらに好ましい。
【０１１５】
なお、上記では、基材にプラスチックレンズを用いて、眼鏡用のプラスチックレンズの製造方法を例に説明しているが、これに限らないことは上述した通りである。
【図面の簡単な説明】
【０１１６】
【図１】実施例および比較例に係る防汚層の製造条件と評価結果を示す図。
【図１】
0004839983.tif 000006